外半径r1および外側クラッドに対する最大屈折率差Dn1を有する中心コアと、前記中心コアと前記外側クラッドとの間に位置する第1中間クラッドであって、外半径r2および前記外側クラッドに対する屈折率差Dn2を有する第1中間クラッドと、前記第1中間クラッドと前記外側クラッドとの間に位置する埋め込み溝であって、外半径r3、幅w3、および前記外側クラッドに対する負の屈折率差Dn3を有する埋め込み溝と、を備えるノンゼロ分散シフト光ファイバであって、当該光ファイバは、1625nmの波長において、30mmの曲率半径に対し、0.5dB/100巻き未満の曲げ損失を示し、当該光ファイバの22mケーブルカットオフ波長22m-λccは約1150nmまたはそれ未満であり、当該光ファイバの実効2mファイバカットオフ波長2m-λceffは約1150nmまたはそれ未満である、ことを特徴とするノンゼロ分散シフト光ファイバ。当該光ファイバは、1625nmの波長において、30mmの曲率半径に対し、0.5dB/100巻き未満、好ましくは0.1dB/100巻き未満、さらに好ましくは0.05dB/100巻き未満の曲げ損失を示すことを特徴とする請求項1に記載のノンゼロ分散シフト光ファイバ。当該光ファイバは、1550nmの波長において、30mmの曲率半径に対し、0.01dB/100巻き未満、好ましくは0.005dB/100巻き未満の曲げ損失を示すことを特徴とする請求項1または2に記載のノンゼロ分散シフト光ファイバ。当該光ファイバは、1550nmの波長において、25mmの曲率半径に対し、0.5dB/100巻き未満の曲げ損失を示すことを特徴とする請求項1から3のいずれかに記載のノンゼロ分散シフト光ファイバ。1550nmの波長において、当該光ファイバの実効面積は約55μm2以上であることを特徴とする請求項1から4のいずれかに記載のノンゼロ分散シフト光ファイバ。当該光ファイバは、1550nmの波長において、約3ps/nmkmから14ps/nmkm、好ましくは4ps/nmkmから12ps/nmkmの波長分散を示すことを特徴とする請求項1から5のいずれかに記載のノンゼロ分散シフト光ファイバ。当該光ファイバは、1550nmの波長において、約0.060ps/nm2kmまたはそれ未満の波長分散勾配を示すことを特徴とする請求項1から6のいずれかに記載のノンゼロ分散シフト光ファイバ。前記中心コアは、ステップ型屈折率プロファイルを有することを特徴とする請求項1から7のいずれかに記載のノンゼロ分散シフト光ファイバ。前記中心コアの外半径r1は、約2.5ミクロンから3.5ミクロンであることを特徴とする請求項1から8のいずれかに記載のノンゼロ分散シフト光ファイバ。前記中心コアの外半径r1に対する前記第1中間クラッドの外半径r2の比r2:r1は、約4.5から7.5であることを特徴とする請求項1から9のいずれかに記載のノンゼロ分散シフト光ファイバ。前記埋め込み溝の幅w3は、約0.5ミクロンから3ミクロンであることを特徴とする請求項1から10のいずれかに記載のノンゼロ分散シフト光ファイバ。前記埋め込み溝の外半径r3は、19ミクロン未満であることを特徴とする請求項1から11のいずれかに記載のノンゼロ分散シフト光ファイバ。前記中心コアの最大屈折率差Dn1は、約6×10-3から9×10-3であることを特徴とする請求項1から12のいずれかに記載のノンゼロ分散シフト光ファイバ。前記第1中間クラッドの屈折率差Dn2は、約-1×10-3から1×10-3であることを特徴とする請求項1から13のいずれかに記載のノンゼロ分散シフト光ファイバ。前記埋め込み溝の屈折率差Dn3は、約-13×10-3から-3×10-3であることを特徴とする請求項1から14のいずれかに記載のノンゼロ分散シフト光ファイバ。前記埋め込み溝と前記外側クラッドとの間に位置する第2中間クラッドであって、外半径r4および前記外側クラッドに対する屈折率差Dn4を有する第2中間クラッドを備えることを特徴とする請求項1から15のいずれかに記載のノンゼロ分散シフト光ファイバ。前記中心コアは、基本的に純シリカで構成されることを特徴とする請求項16に記載のノンゼロ分散シフト光ファイバ。前記第2中間クラッドの屈折率差Dn4は、約-9×10-3から-6×10-3であることを特徴とする請求項16または17に記載のノンゼロ分散シフト光ファイバ。前記中心コアの最大屈折率差Dn1と前記第2中間クラッドの屈折率差Dn4との差分Dn1-Dn4は、約6×10-3から9×10-3であることを特徴とする請求項16から18のいずれかに記載のノンゼロ分散シフト光ファイバ。前記第1中間クラッドの屈折率差Dn2と前記第2中間クラッドの屈折率差Dn4との差分Dn2-Dn4は、約-1×10-3から1×10-3であることを特徴とする請求項16から19のいずれかに記載のノンゼロ分散シフト光ファイバ。前記埋め込み溝の屈折率差Dn3と前記第2中間クラッドの屈折率差Dn4との差分Dn3-Dn4は、約-13×10-3から-3×10-3であることを特徴とする請求項16から20のいずれかに記載のノンゼロ分散シフト光ファイバ。前記第2中間クラッドの外半径r4は、約41ミクロンまたはそれ未満、好ましくは約37ミクロンまたはそれ未満であることを特徴とする請求項16から21のいずれかに記載のノンゼロ分散シフト光ファイバ。1550nmの波長において、当該光ファイバは、約0.190dB/kmまたはそれ未満、好ましくは約0.180dB/kmまたはそれ未満の減衰を示すことを特徴とする請求項16から22のいずれかに記載のノンゼロ分散シフト光ファイバ。それ故、他の光ファイバとの適切な互換性を維持しつつ、大きな曲率半径に対する低い曲げ損失と、改善されたシングルモード伝送を示すNZDSFが必要とされている。従って、一態様において本発明は、中心コアと、内側クラッドと、外側クラッド例えば、外側光クラッドとを含むノンゼロ分散シフト光ファイバを包含する。中心コアは、外半径r1および外側クラッドに対する最大屈折率差Dn1を有する。ある実施形態において、本発明は、外半径r1および外側クラッドに対する最大屈折率差Dn1を有する中心コアと、中心コアと外側クラッドとの間に位置する第1中間クラッドであって、外半径r2および外側クラッドに対する屈折率差Dn2を有する第1中間クラッドと、第1中間クラッドと外側クラッドとの間に位置する埋め込み溝であって、外半径r3、幅w3、および外側クラッドに対する負の屈折率差Dn3を有する埋め込み溝と、を備えるノンゼロ分散シフト光ファイバであって、当該光ファイバは、1625nmの波長において、30mmの曲率半径に対し、0.5dB/100巻き未満の曲げ損失を示し、当該光ファイバの22mケーブルカットオフ波長22m-λccは約1150nmまたはそれ未満であり、当該光ファイバの実効2mファイバカットオフ波長2m-λceffは約1150nmまたはそれ未満である、ノンゼロ分散シフト光ファイバに関する。ある実施形態において、当該光ファイバの内側クラッドは、中間クラッドおよび埋め込み溝を含む。典型的には、中間クラッドは、中心コアと埋め込み溝との間に位置する例えば、中心コアを直接に囲っている。ある実施形態において、埋め込み溝は、中間クラッドを直接に囲んでいる。中間クラッドは、外半径r2および外側クラッドに対する屈折率差Dn2を有する。埋め込み溝は、外半径r3、幅w3、および外側クラッドに対する負の屈折率差Dn3を有する。別の実施形態において、当該光ファイバは、1625nmの波長において、30mmの曲率半径に対し、約0.5dB/100巻き未満の曲げ損失を示す。さらに別の実施形態において、当該光ファイバは、1625nmの波長において、30mmの曲率半径に対し、約0.1dB/100巻き未満例えば、0.05dB/100巻き未満の曲げ損失を示す。さらに別の実施形態において、当該光ファイバは、1550nmの波長において、30mmの曲率半径に対し、約0.01dB/100巻き未満例えば、0.005dB/100巻き未満の曲げ損失を示す。さらに別の実施形態において、当該光ファイバは、1550nmの波長において、25mmの曲率半径に対し、約0.5dB/100巻き未満の曲げ損失を示す。さらに別の実施形態において、当該光ファイバは、1150nm未満の22mケーブルカットオフ波長22m-λccを有する。さらに別の実施形態において、当該光ファイバは、1150nm未満の実効2mファイバカットオフ波長2m-λceffを有する。さらに別の実施形態において、当該光ファイバは、1550nmの波長において、約0.060ps/nm2kmまたはそれ未満の波長分散勾配を有する。さらに別の実施形態において、1550nmの波長において、当該光ファイバの実効面積は少なくとも約55μm2である。さらに別の実施形態において、中心コアは、ステップ型屈折率プロファイルを有する。さらに別の実施形態において、当該光ファイバは、1550nmの波長において、約3ps/nmkmから14ps/nmkm例えば、約4ps/nmkmから12ps/nmkmの波長分散を示す。さらに別の実施形態において、中心コアの外半径r1は、約2.5ミクロンから3.5ミクロンである。さらに別の実施形態において、当該光ファイバの内側クラッドは外半径r2を有する中間クラッドを含み、中心コアの外半径r1に対する中間クラッドの外半径r2の比すなわち、r2:r1は、約4.5から7.5例えば、約5.5から6.5である。さらに別の実施形態において、当該光ファイバの内側クラッドは、約0.5ミクロンから3ミクロンの幅w3を有する埋め込み溝を含む。さらに別の実施形態において、当該光ファイバの内側クラッドは、約19ミクロンまたはそれ未満の外半径r3を有する埋め込み溝を含む。さらに別の実施形態において、中心コアの最大屈折率差Dn1は、約6×10-3から9×10-3である。さらに別の実施形態において、当該光ファイバの内側クラッドは、約-1×10-3から1×10-3の外側クラッドに対する屈折率差Dn2を有する中間クラッドを含む。さらに別の実施形態において、当該光ファイバの内側クラッドは、約-13×10-3から-3×10-3の外側クラッドに対する屈折率差Dn3を有する埋め込み溝を含む。さらに別の実施形態において、当該光ファイバの内側クラッドは、第1中間クラッドと、埋め込み溝と、第2中間クラッドとを含む。典型的には、第1中間クラッドは、中心コアと埋め込み溝との間に位置する例えば、中心コアを直接に囲っている。埋め込み溝は、典型的には、第1中間クラッドと第2中間クラッドとの間に位置している例えば、第1中間クラッドを直接に囲っている。ある実施形態では、第2中間クラッドは、埋め込み溝を直接に囲んでいる。第1中間クラッドは、外半径r2および外側クラッドに対する屈折率差Dn2を有する。埋め込み溝は、外半径r3、幅w3、および外側クラッドに対する負の屈折率差Dn3を有する。第2中間クラッドは、外半径r4および外側クラッドに対する屈折率差Dn4を有する。言い換えると、ある実施形態において、本発明は、外半径r1および外側クラッドに対する最大屈折率差Dn1を有する中心コアと、中心コアと外側クラッドとの間に位置する第1中間クラッドであって、外半径r2および外側クラッドに対する屈折率差Dn2を有する第1中間クラッドと、第1中間クラッドと外側クラッドとの間に位置する埋め込み溝であって、外半径r3、幅w3、および外側クラッドに対する負の屈折率差Dn3を有する埋め込み溝と、埋め込み溝と外側クラッドとの間に位置する第2中間クラッドであって、外半径r4および外側クラッドに対する屈折率差Dn4を有する第2中間クラッドと、を備えるノンゼロ分散シフト光ファイバであって、当該光ファイバは、1625nmの波長において、30mmの曲率半径に対し、0.5dB/100巻き未満の曲げ損失を示し、当該光ファイバの22mケーブルカットオフ波長22m-λccは約1150nmまたはそれ未満であり、当該光ファイバの実効2mファイバカットオフ波長2m-λceffは約1150nmまたはそれ未満である、ノンゼロ分散シフト光ファイバに関する。さらに別の実施形態において、当該光ファイバの内側クラッドは、約-9×10-3から-6×10-3の外側クラッドに対する屈折率差Dn4を有する第2中間クラッドを含む。この実施形態において、中心コアは、基本的に純シリカで構成されてもよい。さらに別の実施形態において、当該光ファイバの内側クラッドは、外側クラッドに対する屈折率差Dn4を有する第2中間クラッドを含み、中心コアの最大屈折率差Dn1と第2中間クラッドの屈折率差Dn4との差分すなわち、Dn1-Dn4は、約6×10-3から9×10-3である。さらに別の実施形態において、当該光ファイバの内側クラッドは、1外側クラッドに対する屈折率差Dn2を有する第1中間クラッドと、2外側クラッドに対する屈折率差Dn4を有する第2中間クラッドとを含む。第1中間クラッドの屈折率差Dn2と第2中間クラッドの屈折率差Dn4との差分すなわち、Dn2-Dn4は、典型的には、約-1×10-3から1×10-3である。さらに別の実施形態において、当該光ファイバの内側クラッドは、1外側クラッドに対する屈折率差Dn3を有する埋め込み溝と、2外側クラッドに対する屈折率差Dn4を有する第2中間クラッドとを含む。埋め込み溝の屈折率差Dn3と第2中間クラッドの屈折率差Dn4との差分すなわち、Dn3-Dn4は、典型的には、約-13×10-3から-3×10-3である。さらに別の実施形態において、当該光ファイバの内側クラッドは、約41ミクロンまたはそれ未満例えば、37ミクロン未満の外半径r4を有する第2中間クラッドを含む。さらに別の実施形態において、1550nmの波長において、当該光ファイバは、約0.190dB/km未満例えば、0.180dB/kmまたはそれ未満の減衰を示す。別の実施形態において、本発明は、外半径r1と、外側クラッドに対する約6×10-3から9×10-3の最大屈折率差Dn1とを有する中心コアと、中心コアと外側クラッドとの間に位置する第1中間クラッドであって、外半径r2および外側クラッドに対する屈折率差Dn2を有する第1中間クラッドと、第1中間クラッドと外側クラッドとの間に位置する埋め込み溝であって、外半径r3、幅w3、および外側クラッドに対する負の屈折率差Dn3を有する埋め込み溝と、を備えるノンゼロ分散シフト光ファイバであって、当該光ファイバは、1625nmの波長において、30mmの曲率半径に対し、0.5dB/100巻き未満の曲げ損失を示し、当該光ファイバの22mケーブルカットオフ波長22m-λccは約1150nmまたはそれ未満であり、当該光ファイバの実効2mファイバカットオフ波長2m-λceffは約1150nmまたはそれ未満である、ノンゼロ分散シフト光ファイバに関する。本発明の前述の概要および他の目的および/または利点、ならびにそれらが達成される方法は、以下の詳細な説明およびそれに付随する図面の中でさらに説明される。一形態において、本発明は、他の光ファイバとの適切な互換性を維持しつつ、大きな曲率半径に対する低い曲げ損失と、改善されたシングルモード伝送とを示すノンゼロ分散シフト光ファイバNZDSFを包含する。そのために、本発明に係るNZDSFは、典型的に、大きな曲率半径に対する低い曲げ損失と、短いカットオフ波長とを示すが、一方でその他の光学特性例えば、分散値、実効面積、および減衰を維持する。本発明に係る光ファイバの実施例は、ステップインデックス型の標準シングルモードファイバSSMF未満の波長分散を有するNZDSFである。1550nmの波長において、本発明の光ファイバは、約14ps/nmkm未満例えば、約3ps/nmkmから14ps/nmkmの波長分散を有する。典型的には、本発明の光ファイバは、正の波長分散を有する。光ファイバは、中心コアと、内側クラッドと、外側クラッド例えば外側光クラッドとを含む。内側クラッドは、通常、中心コアと外側クラッドの間に位置している。図1および図2は、本発明に係る光ファイバの2つの実施形態の設定プロファイルを概略的に示す。上述したように、製造された光ファイバは、通常、その設定プロファイルすなわち、理論上の屈折率プロファイルから若干外れた屈折率プロファイルを有する。図1と図2の両方は、ステップ型屈折率プロファイルを有する中心コアを表している。従って、中心コアの屈折率差は一定であり、中心コアの最大屈折率差Dn1に等しい。とは言っても、中心コアは、台形、三角形、またはアルファプロファイルすなわち、半径方向位置の関数として変化する屈折率プロファイルであってもよい。さらに、図1および図2の両方は、それぞれ外側クラッドに対して一定の屈折率差を有する内側クラッド層を表している。しかしながら、本発明に係る光ファイバは、半径方向位置の関数として変化する1つ以上の屈折率差を有してもよい例えば、台形、三角形、またはアルファプロファイル。一定でない屈折率を有する内側クラッド層において、各屈折率差例えば、埋め込み溝の屈折率差Dn3は、内側クラッド層と外側クラッド層との間の絶対値が最大の屈折率差を基準とする。一般的に言って、屈折率差は、下記の式を用いて百分率で表される。ここで、nrは、半径方向位置の関数としての相対屈折率であり、ncladdingは、外側クラッドの屈折率である。当業者であれば、光ファイバの所定のセクションにわたって屈折率が変化するすなわち、半径方向位置の関数として屈折率が変化する場合、または所定のセクションにわたって屈折率が一定である場合に、この式を使用できることが分かるであろう。当業者であれば、外側クラッドは通常、一定の屈折率を有することが分かるであろう。とは言っても、外側クラッドが一定でない屈折率を有する場合、屈折率差は、外側クラッドの最内部分すなわち、中心コアに最も近く、光ファイバ内の光信号の伝搬に最も強い影響を及ぼす外側クラッドの部分に対して測定される。外側クラッドに対する一定の屈折率差は、以下の式を用いて百分率で表される。ここで、nは、相対屈折率例えば、埋め込み溝の屈折率n3であり、ncladdingは、外側クラッドの屈折率である。図1に示されるように、光ファイバの実施例は、外半径r1と、外側クラッドに対する最大屈折率差Dn1とを有する中心コアを含む。この光ファイバの内側クラッドは、外半径r2と外側クラッドに対する屈折率差Dn2とを有する中間クラッドを含む。図示されるように、中間クラッドは、中心コアを直接に囲んでいる。また、光ファイバの内側クラッドは、外半径r3、幅w3、および外側クラッドに対する負の屈折率差Dn3を有する埋め込み溝を含む。1625nmの波長において、30mmの曲率半径に対し、本発明に係る光ファイバは、約0.5dB/100巻き未満の曲げ損失を示す。さらに典型的には、1625nmの波長において、30mmの曲率半径に対し、本発明に係る光ファイバは、約0.1dB/100巻き又はそれ未満例えば、約0.05dB/100巻きまたはそれ未満の曲げ損失を示す。本発明の光ファイバは、11150nm未満の22mケーブルカットオフ波長22m-λccと、21150nm未満の実効2mファイバカットオフ波長2m-λceffとを有する。22mケーブルカットオフ波長22m-λccおよび実効2mファイバカットオフ波長2m-λceffは、本明細書においてさらに説明される。中心コアの外半径r1は、典型的に、約2.5ミクロンから3.5ミクロンである。中心コアのプロファイルは、低減された波長分散を促進する。また、中心コアにおける限られた量のドーパントは、レイリー拡散による減衰損失の制御を促進する。ある実施形態において、中心コアの外半径r1に対する中間クラッドの外半径r2の比すなわち、比r2:r1は、4.5から7.6例えば、5.0から7.0である。特定の理論に縛られることなく、本発明者は、比r2:r1を増加させることにより、埋め込み溝が中心コアからさらに遠くに移動し、それにより埋め込み溝が基本モードの伝搬を阻害するのが阻止されることを見いだした。また、比r2:r1を調整することにより、光ファイバの実効面積および波長分散の制御が促進される。埋め込み溝は、中間クラッドに直接に隣接してもよいすなわち、埋め込み溝は中間クラッドを直接に囲ってもよい。典型的には、埋め込み溝の幅w3は、約0.5ミクロンから6ミクロンである。埋め込み溝の外半径r3は、典型的には、約19ミクロン未満である。埋め込み溝の特性は、低減された曲げ損失の実現を促進する。また、埋め込み溝の特性は、基本モード例えば、LP11およびLP02より直接に大きい次数を有するモードの損失を制御することにより、光ファイバのカットオフ波長の制御を促進する。外側クラッドは、典型的には光クラッドである。外側クラッドは、外半径r5を有する。本発明の光ファイバは、約50ミクロンの外半径r5を備える外側クラッドを含んでもよい。そしえ、ガラスファイバ自体は、100ミクロンの外半径を有する。その他の実施形態において、外側クラッドは、62.5ミクロンの外半径r5を有し、ガラスファイバ自体は、125ミクロンの外側クラッドを有する。中心コアおよび内側クラッド例えば、中間クラッドおよび埋め込み溝は、シリカチューブの内面にて行われるCVDChemicalVapordeposition法を用いて製造可能される。その際、外側クラッドは、シリカチューブおよびシリカチューブ上のガラス堆積例えば、オーバークラッド法またはスリーブ法によるにより構成される。シリカチューブおよび堆積物は、通常、天然シリカまたはドープシリカである。また、外側クラッドは、VADVaporAxialDeposition法やOVDOutsidevapordeposition法などの他の蒸着法により形成されてもよい。図1に従って、一実施例の光ファイバは、外側クラッドに対して約6×10-3から9×10-3の最大屈折率差Dn1を有する中心コアを含む。中間クラッドは、外側クラッドに対して約-1×10-3から1×10-3の屈折率差Dn2を有する。中間クラッドは、例えば、外側クラッドに対して実質的にゼロに等しい屈折率差を有してよいすなわち、中間クラッドの屈折率は、おおよそ外側クラッドの屈折率に等しい。埋め込み溝は、外側クラッドに対して約-13×10-3から-3×10-3の屈折率差Dn3を有する。中心コアは、その屈折率を外側クラッドの屈折率よりも上に上げるためにドープされてもよい。例えば、中心コアは、ゲルマニウムおよび/またはその他の適切なドーパントでドープされてよい。ある実施形態において、外側クラッドは、フッ素および/または他の適切なドーパントでドープされてよい。同じように、中間クラッドの屈折率差Dn2および埋め込み溝の屈折率差Dn3は、適切なドーパントを用いて取得されてもよい。図1に従って、他の実施例の光ファイバは、中心コアと、内側クラッドと、光クラッドとして機能する外側クラッドとを含む。中心コアは、外半径r1と、外側クラッドに対する正の最大屈折率差Dn1とを有する。内側クラッドは、中間クラッドおよび埋め込み溝を含む。中間クラッドは、外半径r2と、外側クラッドに対する正の最大屈折率差Dn2とを有する。埋め込み溝は、外半径r3、幅w3、および外側クラッドに対する負の屈折率差Dn3を有する。この実施形態において、埋め込み溝の屈折率差Dn3は、中間クラッドの屈折率差未満であるすなわち、Dn3<Dn2。言い換えると、埋め込み溝は、中間クラッドの屈折率差より小さい屈折率差を有する。上述したように図1に従って、1625nmの波長において30mmの曲率半径に対し、本光ファイバは、約0.5dB/100巻き未満の曲げ損失を示す。より典型的には、1625nmの波長において30mmの曲率半径に対し、本光ファイバは、約0.1dB/100巻きまたはそれ未満例えば、約0.05dB/100巻きまたはそれ未満の曲げ損失を示す。本光ファイバは、11150nm未満の22mケーブルカットオフ波長22m-λccと、21150nm未満の実効2mファイバカットオフ波長2m-λceffとを有する。実施形態において、光ファイバの内側クラッドは、中間クラッドおよび埋め込み溝のみを含んでもよい。この場合、中間クラッドは中心コアを直接に囲っており、埋め込み溝は中間クラッドを直接に囲っており、光クラッドは埋め込み溝を直接に囲っている。図2に示されるように、本光ファイバの内側クラッドは、第1中間クラッドと、埋め込み溝と、第2中間クラッドとを含む。第2中間クラッドは、外半径r4と、外側クラッドに対する屈折率差Dn4とを有する図2に従って、実施例の光ファイバの中心コアは、外側クラッドに対して実質的にゼロに等しい最大屈折率差Dn1を有するすなわち、中心コアの屈折率は、おおよそ外側クラッドの屈折率に等しい。この場合、中心コアは、実質的にゼロに等しい屈折率差を得るために、フッ素、ゲルマニウム、および/または他の適切なドーパントでドープされてよい。例えば、中心コアおよび外側クラッドは、純シリカから形成されてよい。純シリカから形成された中心コアを備える光ファイバは、一般に、純シリカコアファイバPSCFと呼ばれる。低コアドープの純シリカコアは、1550nmの波長において、0.190dB/km未満例えば、0.180dB/km未満の減衰値の光ファイバの実現を容易にできる。低減衰は、長距離伝送のアプリケーションに特に有利である。ある実施形態において、中心コアの最大屈折率差Dn1と第2中間クラッドの屈折率差Dn4との差分すなわち、Dn1-Dn4は、約6×10-3から9×10-3である。この差分Dn1-Dn4は、適切なドーパントを用いて第2中間クラッドの屈折率を低減することにより達成される。図2に示されるように、内側クラッドは、埋没している。すなわち、内側クラッドの屈折率は、外側クラッドの屈折率より小さい。この場合、第1中間クラッド、埋め込み溝、および第2中間クラッドはそれぞれ、外側クラッドの屈折率よりも小さい屈折率を有する。内側クラッドの屈折率は、フッ素、ゲルマニウム、および/または他の適切なドーパントでドープすることにより、外側クラッドの屈折率未満に低減されてもよい。ある実施形態において、第1中間クラッドの屈折率差Dn2と第2中間クラッドの屈折率差Dn4との差分すなわち、Dn2-Dn4は、約-1×10-3から1×10-3である。埋め込み溝の屈折率差Dn3と第2中間クラッドの屈折率差Dn4との差分すなわち、Dn3-Dn4は、約-13×10-3から-3×10-3である。差分Dn2-Dn4と差分Dn3-Dn4は、適切なドーピングにより第1中間クラッドおよび埋め込み溝の屈折率をそれぞれ減少または増加させることにより達成されてよい。加えて、差分Dn2-Dn4および差分Dn3-Dn4は、適切なドーピングにより第2中間クラッドの屈折率を減少または増加させることにより達成されてよい。第2中間クラッドは、典型的には、外側クラッドに対して約-9×10-3から-6×10-3の屈折率差Dn4を有する。第2中間クラッドは、約41ミクロン未満例えば、37ミクロン未満の外半径r4を有してよい。通常、第2中間クラッドの外半径を減少させることにより、光ファイバの内側クラッドのドーピングに関する製造コストが低減される。特定の理論に縛られることなく、本発明者は、外側クラッドの屈折率が中心コアの屈折率とほぼ同じとき、外側クラッドを中心コアに近づけることすなわち、中心コアの外半径r1と外側クラッドの内半径との差分を減らすことは、基本伝搬モードLP01の漏れ損失を増大させることを見いだした。それでもなお、ある光ファイバでは、1550nmの波長において基本モードの漏れ損失を約0.030dB/km未満例えば、0.020dB/kmまたはそれ未満に維持したまま、外側クラッドを中心コアに近づけて埋め込み溝の外半径r3を低減できる。実際に、本発明に係る光ファイバは、1550nmの波長において、約0.010dB/km未満例えば、0.005dB/km未満の基本モードの漏れ損失を有する。図2に従って、もう一つの光ファイバは、中心コアと、内側クラッドと、光クラッドとして機能する外側クラッドとを含む。内側クラッドは、典型的には、中心コアと外側クラッドとの間に位置している。中心コアは、外半径r1と、外側クラッドに対する最大屈折率差Dn1とを有する。内側クラッドは、第1中間クラッドと、埋め込み溝と、第2中間クラッドとを含む。典型的には、内側クラッドの埋め込み溝は、第1中間クラッドと第2中間クラッドの間に位置している。第1中間クラッドは、外半径r2と、外側クラッドに対する最大屈折率差Dn2とを有する。埋め込み溝は、外半径r3と、幅w3と、外側クラッドに対する負の屈折率差Dn3とを有する。この実施形態において、埋め込み溝の屈折率差Dn3は、中間クラッドの屈折率差Dn2未満であるすなわち、Dn3<Dn2。言い換えると、埋め込み溝は、中間クラッドの屈折率よりも小さい屈折率を有する。第2中間クラッドは、外半径r4と、中心コアの最大屈折率差Dn1よりも小さい外側クラッドに対する屈折率差Dn4とを有する。この実施形態において、埋め込み溝の屈折率差Dn3は、第2中間クラッドの屈折率差Dn4未満であるすなわち、Dn3<Dn4。言い換えると、埋め込み溝は、第2中間クラッドの屈折率よりも小さい屈折率を有する。上述したように図2に従って、1625nmの波長において30mmの曲率半径に対し、本光ファイバは、約0.5dB/100巻き未満の曲げ損失を示す。より典型的には、1625nmの波長において30mmの曲率半径に対し、本光ファイバは、約0.1dB/100巻きまたはそれ未満例えば、約0.05dB/100巻きまたはそれ未満の曲げ損失を示す。本光ファイバは、11150nm未満の22mケーブルカットオフ波長22m-λccと、21150nm未満の実効2mファイバカットオフ波長2m-λceffとを有する。実施形態において、光ファイバの内側クラッドは、第1中間クラッド、埋め込み溝、および第2中間クラッドのみを含んでもよい。この場合、第1中間クラッドは中心コアを直接に囲み、埋め込み溝は第1中間クラッドを直接に囲み、第2中間クラッドは埋め込み溝を直接に囲み、外側クラッドは第2中間クラッドを直接に囲む。本発明の光ファイバは、低い曲げ損失と短いカットオフ波長とを示す。この点に関し、1625nmの波長において30mmの曲率半径に対し、光ファイバは約0.5dB/100巻き未満の曲げ損失を示す。より典型的には、1625nmの波長において30mmの曲率半径に対し、光ファイバは約0.1dB/100巻きまたはそれ未満例えば、約0.05dB/100巻きまたはそれ未満の曲げ損失を示す。1550nmの波長において30mmの曲率半径に対し、光ファイバは約0.01dB/100巻き例えば、0.005dB/100巻きまたはそれ未満の曲げ損失を示す。1550nmの波長において25mmの曲率半径に対し、光ファイバは約0.5dB/100巻き未満の曲げ損失を示す。カットオフ波長の測定は、標準化の対象である。光ファイバのカットオフ波長は、カットオフ波長が測定される光ファイバに沿った位置に応じて変化する可能性がある。22mケーブルカットオフ波長22m-λccは、通常、規格IEC60793-1-44において国際電気標準会議の小委員会86Aによって規定されるように、ファイバの22メートルにわたる伝搬の後に光信号がシングルモードである波長として測定される。実効2mファイバカットオフ波長2m-λceffは、通常、規格IEC60793-1-44において国際電気標準会議の小委員会86Aによって規定されるように、ファイバの2メートルにわたる伝搬の後に光信号がシングルモードである波長として測定される。本光ファイバは、典型的に、11150nm未満の22mケーブルカットオフ波長22m-λccと、21150nm未満の実効2mファイバカットオフ波長2m-λceffとを有する。従って、本発明に係るNZDSFは、典型的に、大きな曲率半径に適応すると共に、改善されたシングルモード伝送を示す。加えて、本発明に係る光ファイバは、典型的に、他の光ファイバとの良好な互換性を可能とする全ての光学パラメータに対して許容値を有する。特に、1550nmの波長において、本光ファイバは、約3ps/nmkmから14ps/nmkm例えば、4ps/nmkmから12ps/nmkmの波長分散と、約0.060ps/nm2kmまたはそれ未満の波長分散勾配を示す。ある実施形態では、1550nmの波長において、本光ファイバは、約0.045ps/nm2kmまたはそれ以上の波長分散勾配を示す。1550nmの波長において、光ファイバは、約55μm2またはそれ以上の実効面積を有する。より典型的には、1550nmの波長において、光ファイバは、約58μm2またはそれ以上の実効面積を有する。典型的には、本光ファイバの実効面積は、1550nmの波長において、70μm2未満である。下記の表は、比較例と本発明の光ファイバの実施例例えば、理論実験例propheticexampleの両方を提供することにより、本発明の特徴を示す。以下の説明を容易にするために、図1と類似の屈折率プロファイルを有する比較例と本発明の光ファイバの実施例において、中間クラッドは第1中間クラッドとして見なされる。表1下記は、11の光ファイバの実施例のインデックスプロファイルを示す。表1の最初の列は、各プロファイルの参照記号を提供する。続く3つの列は、中心コアの外半径r1、第1中間クラッドの外半径r2、および中間クラッドの外半径に対する中心コアの外半径の比r1:r2を提供する。次の2つの列は、埋め込み溝の外半径r3および幅w3を提供する。続く列は、当てはまる場合に第2中間クラッドの外半径r4を提供し、次の列は外側クラッドの外半径を示す。それ以降、表1は、633nmの波長における外側クラッドに対する、中心コアの屈折率差Dn1;第1中間クラッドの屈折率差Dn2;埋め込み溝の屈折率差Dn3;および当てはまる場合に第2中間クラッドの屈折率差Dn4を提供する。完全を期すため、および本明細書で用いられる屈折率差の意味をさらに示すために、最後の列は外側クラッドの自身に対する屈折率差Dn5を提供しており、これはゼロに等しい。表1の値は、光ファイバの実施例の設定プロファイルに相当する。前述したように、製造された光ファイバは、通常、それらの設定プロファイルすなわち、理論上の屈折率プロファイルから若干外れた屈折率プロファイルを有する。光ファイバの実施例1-std、2-std、3-std、4-std、および5-stdは、第1中間クラッドおよび埋め込み溝を含む内側クラッドを有する本発明に係る光ファイバである例えば、図1に類似。これらの実施例では、第2中間クラッドの外半径r4および第2中間クラッドの屈折率差Dn4は、提供されていない。これらの光ファイバの内側クラッドは、第2中間クラッドを含まないからである。光ファイバの実施例1-PSC、2-PSC、および3-PSCは、第1中間クラッド、埋め込み溝、および第2中間クラッドを含む本発明に係る光ファイバである例えば、図2に類似。これらの実施例では、中心コアの最大屈折率差Dn1はゼロである。加えて、第2中間クラッドの屈折率差Dn4は約-9×10-3から-6×10-3であり、第2中間クラッドの外半径r4は41ミクロン未満、あるいはさらに37ミクロン未満例えば、1-PSCにおいてである。光ファイバの実施例1b-std、1c-std、および1d-stdは、光ファイバ1-stdとの比較のために示された比較例の光ファイバである。表2は、表1の本発明に係るファイバと比較例のファイバの光学特性を示す。表2において、最初の列は、表1の参照記号を繰り返している。続く4つの列は、各ファイバプロファイルごとに1550nmの波長における、波長分散D;波長分散勾配;実効面積Aeff;および基本モード漏れ損失Pleakの値を提供する。次の2つの列は、1550nmの波長における10mmおよび30mmの曲率半径のそれぞれに対する、曲げ損失P10mmおよびP30mmを提供する。次の列は、1625nmの波長において測定された30mmの曲率半径に対する、曲げ損失P30mmを提供する。最後の列は、実効2mファイバカットオフ波長2m-λceffと、22mケーブルカットオフ波長22m-λccとを提供する。30mmの曲率半径に対し、1625nmの波長において、本発明の光ファイバは、0.5dB/100巻き未満、さらには0.1dB/100巻き未満の曲げ損失P30mmを示す。実際に、30mmの曲率半径に対し、1625nmの波長において、光ファイバ1-std、2-std、3-std、4-std、および5-stdは、0.05dB/100巻き未満の曲げ損失P30mmを示す。30mmの曲率半径に対し、1550nmの波長において、本発明の光ファイバは、0.5dB/100巻き未満、さらには0.01dB/100巻き未満の曲げ損失P30mmを示す。実際に、30mmの曲率半径に対し、1550nmの波長において、光ファイバ1-std、2-std、3-std、4-std、および5-stdは、0.005dB/100巻き未満の曲げ損失P30mmを示す。本発明の光ファイバは、実効2mファイバカットオフ波長2m-λceffと、22mケーブルカットオフ波長22m-λccの両方が1150nmより小さい。加えて、1550nmの波長において、本発明の光ファイバは、約55μm2以上の実効面積を有する。1550nmの波長において、本発明の光ファイバはまた、1約3ps/nmkmから14ps/nmkmの波長分散値Dと、20.060ps/nm2kmまたはそれ未満の波長分散勾配を示す。1550nmの波長において、光ファイバ1-PSC、2-PSC、および3-PSCは、わずか40ミクロンまたはそれ未満の外半径を有する第2中間クラッドを用いたまま表1参照、0.03dB/km未満の基本モード漏れ損失Pleakを示す。実施に、光ファイバ3-PSCは、0.01dB/km未満の基本モード漏れ損失Pleakを示す。比較例の光ファイバ1b-std、1c-std、および1d-stdは、光ファイバ1-stdと類似しているが、いくつかの反射率プロファイル特性が変わっている。比較例の光ファイバが光ファイバ1-stdと比較して記載されると、本発明の光ファイバの利点がさらに明らかになる。比較例の光ファイバ1b-stdは、埋め込み溝が中心コアに近いという点で、光ファイバ1-stdと異なる。比較例の光ファイバ1b-stdの比r2:r1は3.3であり、一方光ファイバ1-stdの比r2:r1は5である。その結果、比較例の光ファイバ1b-stdの実効面積は、55μm2未満に減少し、そして、1550nmの波長において、波長分散勾配は0.06ps/nm2kmより大きく増大する。また、比較例の光ファイバ1b-stdの波長分散Dは、光ファイバ1-stdの波長分散Dよりも高い。比較例の光ファイバ1c-stdは比較例の光ファイバ1b-stdに類似するが、比較例の光ファイバ1c-stdの中心コアは、光ファイバ1-stdと同じ波長分散Dが得られるように調整されている。それ故、比較例の光ファイバ1c-stdの埋め込み溝の影響は、比較例の光ファイバ1b-stdの埋め込み溝の影響よりも大きい。1550nmの波長において、比較例の光ファイバ1c-stdの実効面積は、50μm2未満である。比較例の光ファイバ1d-stdは、中心コアの最大屈折率差Dn1が5.5×10-3に低減されているという点において、光ファイバ1-stdと異なる。1550nmの波長において、比較例の光ファイバ1d-stdの実効面積は70μm2より大きく増大する。それでもなお、1550nmの波長において、比較例の光ファイバ1d-stdの波長分散勾配は、0.060ps/nm2kmより大きく増大する。加えて、30mmの曲率半径に対し、1625nmの波長において、比較例の光ファイバ1d-stdの曲げ損失は、10dB/100巻きより大きく増大する。本発明に係る光ファイバは、通常、NZDSFに対するITU-TG.655およびG.656基準勧告に適合している。特に、NZDSFに対するITU-TG.655およびG.656基準は、11450nm未満の22mケーブルカットオフ波長22m-λccと、21550nmの波長において、約7ミクロンから11ミクロンのモードフィールド径、または約8ミクロンから11ミクロンのモードフィールド径を勧告する。従って、本発明に係る光ファイバは、多くの伝送システムに導入でき、該システムにおける他のファイバと良好な互換性を示す。本発明の光ファイバは、Cバンドで動作する長距離伝送システムに適しており、特に波長分割多重アプリケーションに適している。本光ファイバの低減された波長分散勾配は、伝送路全体にわたって等しい波長分散を維持することを可能する。これは、多重伝送チャネル間の挙動の違いを最小限にする。本光ファイバの低減されたケーブルカットオフ波長および実効ファイバカットオフ波長は、確実なシングルモード伝送を可能とする。曲げ損失の低減、特に大きな曲率半径に対する低減は、また、より良好な信号品質に貢献する。本明細書および/または図面においては、本発明の典型的な実施形態が開示されている。本発明はこのような実施形態に限定されない。図面は、略図であり、従って必ずしも縮尺どおりには描かれていない。特に断りのない限り、明細書の用語は、一般的且つ説明的な意味で用いられており、限定を目的とするものではない。